(57)【特許請求の範囲】
【請求項１】
アルミニウム製素線あるいはアルミニウム合金製素線を撚って構成したアルミ電線を絶縁被覆で被覆する被覆電線において先端側の前記絶縁被覆を剥がして露出した導体露出部と、
ワイヤーバレル部及びインシュレーションバレル部を備え、前記アルミ電線を構成する金属よりも貴な金属で構成するオープンバレル型の圧着端子とを接続する接続構造体であって、
前記導体露出部の全体及び前記絶縁被覆における前記導体露出部側の一部を一体的に覆う中間金属を備え、
該中間金属を、
前記導体露出部及び前記絶縁被覆を挟み込むように折り返して密着させるとともに、折り返した状態において前記被覆電線より広がった余白部分を前記導体露出部及び前記絶縁被覆の外周側に巻き付けた箔状の金属箔、あるいは、前記導体露出部及び前記絶縁被覆に対して螺旋状に巻き付けたテープ状の箔状の金属箔で構成し、
該中間金属における前記導体露出部を覆う電線部分を、前記ワイヤーバレル部でかしめて圧着するとともに、
前記中間金属における前記絶縁被覆の一部を覆う被覆部分を、前記インシュレーションバレル部でかしめて圧着する
接続構造体。
【請求項２】
前記インシュレーションバレル部の内面に、
圧着状態において、前記中間金属の前記被覆部分を、押圧して前記絶縁被覆に密着させる押圧手段を備えた
請求項１に記載の接続構造体。
【請求項３】
前記中間金属を、銅、または銅合金で構成するとともに、
前記中間金属における内面に、錫めっきまたは錫合金めっきによる被膜を形成した
請求項１又は２に記載の接続構造体。
【請求項４】
前記導体露出部の先端部分が前記ワイヤーバレル部の内側となる位置に配置した
請求項１乃至３のうちいずれかに記載の接続構造体。
【発明の詳細な説明】
【技術分野】
【０００１】
例えば、自動車用ワイヤーハーネスの接続を担うコネクタ等に装着される圧着端子を用いた接続構造体に関し、さらに詳しくは、アルミニウム電線やアルミニウム合金電線からなるワイヤーハーネスと圧着端子とを接続する接続構造体に関する。
【背景技術】
【０００２】
従来より、ガソリン自動車には、銅に錫めっきを施した端子と銅電線とを圧着接続させるワイヤーハーネス（あるいはバッテリーケーブル）等が用いられている。また、自動車からの二酸化炭素排出量の低減が求められている現在において、ガソリン自動車に比べてワイヤーハーネスが多用される電気自動車やハイブリット自動車が用いられてきている。
【０００３】
このような状況の中、ガソリン自動車を含め、すべての自動車において、車両の軽量化は燃費向上に大きな影響を与えるため、ワイヤーハーネスやバッテリーケーブル等に、銅製（あるいは銅合金製）だけでなくアルミニウム製（あるいはアルミニウム合金製）の電線を適用し軽量化を図っている。
【０００４】
しかしながら、アルミニウムやアルミ合金で構成するアルミ電線を銅や銅合金で構成する圧着端子に圧着接続した場合、両者の接触部分に結露や海水等の水分が介在すると電気化学的反応を生じ、端子材料の錫めっき、金めっき、銅合金等の貴な金属との接触により、卑なアルミニウムやアルミニウム合金が腐食される現象、すなわち異種金属腐食（以下において電食という）が生じるという問題がある。  
この電食により、端子の圧着部で圧着したアルミ電線が腐食、溶解、消失し、やがては電気抵抗が上昇し、十分な導電機能を果たせなくなるおそれがある。
【０００５】
ところで、車載用途のワイヤーハーネスの圧着端子における電線の付け根部分では、絶えず振動を受けるため、疲労劣化を起こすおそれがある。そのため、圧着端子にはインシュレーションバレル部を設け、ワイヤーバレル部によるアルミ電線の電気的・機械的な接続を補助することが好ましい。もちろん、アルミ電線と圧着端子とを接続する接続構造体においても、インシュレーションバレル部を備えた圧着端子を用いることが好ましいが、絶縁被覆とインシュレーションバレル部との界面に沿って水分が浸透し、アルミ電線が腐食するおそれがあった。
【０００６】
このようなアルミニウム又はアルミニウム合金で構成したアルミ電線と、銅や銅合金等で構成した圧着端子とを接続する接続構造体におけるアルミ電線の電食を防止するために、絶縁層を剥ぎ取ったアルミ電線の電線露出部を、端子と同種の銅合金製の中間キャップで被覆し、この中間キャップを包囲するようにカシメ片をカシメ付けることにより圧着固定する接続構造が開示されている（特許文献１参照）。
【０００７】
なお、アルミ電線と圧着端子との電気的な接続を長期に亘って維持するため、例えばワイヤーバレル部のバレル片をアルミ電線に食い込ませるように、アルミ電線を強く圧着する必要がある。このような強い圧着によって、確実な導電機能を確保することができる。しかし、このような強い圧着により、軟らかいアルミ電線は大きく変形することとなる。
【０００８】
このように強く圧着する状況において、上記特許文献１における中間キャップでアルミ電線の端末部を被覆した上で圧着する接続方式の場合、ワイヤーバレル部より受ける強い圧着力により中間キャップが破壊され、中間キャップに被覆されたアルミ電線が露出するおそれがある。
【０００９】
上述したように、アルミ電線が露出し、貴な金属で構成する圧着端子との間に水分が付着すると電食が生じ、アルミ電線が腐食消失して、アルミ電線の導体としての機能を維持できなくなる。
【００１０】
このような問題に対して、中間キャップを破壊しないように低い圧着力で圧着すると、中間キャップからのアルミ電線の露出を防止できるため、アルミ電線に電食が生じることはない。しかし、圧着力が低いため、中間キャップを介してアルミ電線と圧着端子とを電気的に接続する接続構造体としての導電機能が損なわれることとなる。
【先行技術文献】
【特許文献】
【００１１】
【特許文献１】特開２００４−２０７１７２号公報
【発明の概要】
【発明が解決しようとする課題】
【００１２】
この発明は、種類の異なる金属で構成された電線と圧着端子とを接続し、電食が生じることなく、確実な導電機能を有する接続構造体を提供することを目的とする。
【課題を解決するための手段】
【００１３】
この発明は、アルミニウム製素線あるいはアルミニウム合金製素線を撚って構成したアルミ電線を絶縁被覆で被覆する被覆電線において先端側の前記絶縁被覆を剥がして露出した導体露出部と、ワイヤーバレル部及びインシュレーションバレル部を備え、前記アルミ電線を構成する金属よりも貴な金属で構成するオープンバレル型の圧着端子とを接続する接続構造体であって、前記導体露出部の全体及び前記絶縁被覆における前記導体露出部側の一部を一体的に覆う中間金属を備え、該中間金属を、前記導体露出部及び前記絶縁被覆を挟み込むように折り返して密着させるとともに、折り返した状態において前記被覆電線より広がった余白部分を前記導体露出部及び前記絶縁被覆の外周側に巻き付けた箔状の金属箔、あるいは、前記導体露出部及び前記絶縁被覆に対して螺旋状に巻き付けたテープ状の箔状の金属箔で構成し、該中間金属における前記導体露出部を覆う電線部分を、前記ワイヤーバレル部でかしめて圧着するとともに、前記中間金属における前記絶縁被覆の一部を覆う被覆部分を、前記インシュレーションバレル部でかしめて圧着することを特徴とする。
【００１４】
上記アルミ電線は、アルミニウム製素線あるいはアルミニウム合金製素線を撚った電線とすることができる。  
また、上述の圧着端子を構成する貴な金属は、例えば、アルミ電線に対して銅や錫等のイオン化傾向の小さい貴な金属で構成する金属や、貴な金属でめっきした金属で構成することができる。
【００１５】
また、上述の前記絶縁被覆における前記導体露出部側の一部は、導体露出部を形成するために、絶縁被覆の先端側の一部を剥がし、残存する絶縁被覆の先端付近の一部とすることができる。
【００１６】
この発明により、アルミ電線と、前記アルミ電線を構成する金属よりも貴な金属で構成された圧着端子とを接続し、電食が生じることなく、確実な導電機能を有する接続構造体を構成することができる。
【００１７】
詳しくは、中間金属が、前記導体露出部の全体及び前記絶縁被覆における前記導体露出部側の一部とを一体的に覆うため、中間金属の端部と絶縁被覆の間からの水分の浸透を防止することができる。つまり、中間金属により電線露出部を外界から遮断して密封できるので、アルミ電線の電線露出部に電食が生じることを防止することができる。
【００１８】
また、中間金属における前記導体露出部を覆う電線部分を、前記ワイヤーバレル部でかしめて圧着するため、確実な導電機能を確保することができる。  
さらにまた、中間金属における前記絶縁被覆の一部を覆う被覆部分を、前記インシュレーションバレル部でかしめて圧着するため、高い耐久性の機械的接続を実現することができる。
【００１９】
さらに詳述すると、例えば、この接続構造体を車載する場合、圧着端子に接続したアルミ電線の付け根部分では、絶えず振動を受けるため、疲労劣化を起こすおそれがある。しかし、圧着端子にインシュレーションバレル部を設けるとともに、中間金属における前記絶縁被覆の一部を覆う被覆部分を、前記インシュレーションバレル部でかしめて圧着するため、中間金属を介したワイヤーバレル部と導体露出部との圧着接続を補助するとともに、確実な機械的接続を実現することができる。
【００２０】
さらには、中間金属における被覆部分を、前記インシュレーションバレル部でかしめて圧着するため、絶縁被覆とインシュレーションバレル部との界面に沿って水分が浸透することを防止できる。よって、電線露出部の電食を防止することができる。
【００２１】
また、該中間金属を、前記導体露出部及び前記絶縁被覆を挟み込むように折り返して密着させるとともに、折り返した状態において前記被覆電線より広がった余白部分を前記導体露出部及び前記絶縁被覆の外周側に巻き付けた箔状の金属箔、あるいは、前記導体露出部及び前記絶縁被覆に対して螺旋状に巻き付けたテープ状の箔状の金属箔で構成するため、汎用の金属箔を導体露出部に密着する中間金属として用いることができ、より簡便に、導体露出部の電食を防止して、導体露出部、中間金属及び圧着端子間の導電機能を維持することができる。
【００２２】
この発明の態様として、前記インシュレーションバレル部の内面に、圧着状態において、前記中間金属の前記被覆部分を、押圧して前記絶縁被覆に密着させる押圧手段を備えることができる。  
前記押圧手段は、例えば、いわゆるセレーションといわれるような、前記インシュレーションバレル部の内面から突出する凸状の押圧手段、或いは凹状の押圧手段とすることができる。また、押圧手段は、圧着端子の長手方向に交差する方向の押圧手段や、複数点在する押圧手段等で構成することができる。
【００２３】
この発明により、中間金属による導体露出部の密封効果を向上し、さらに効果的にアルミ電線の電食を防止することができる。また、押圧手段により、インシュレーションバレル部による絶縁被覆の圧着状態における拘束力を向上することができる。
【００２４】
したがって、例えば、この接続構造体を車載する場合であっても、アルミ電線の付け根部分が絶えず受ける振動の影響が、中間金属を介したワイヤーバレル部と導体露出部との圧着状態に及ぶことを防止できる。
【００２５】
また、この発明の態様として、前記中間金属を、銅、または銅合金で構成するとともに、前記中間金属における内面に、錫めっきまたは錫合金めっきによる被膜を形成することができる。
【００２６】
この発明により、中間金属が破壊するほど大きい圧着力で圧着せずとも、十分な電気的接続を実現することができる。  
詳しくは、中間金属を導電性の高い銅、または銅合金で構成するとともに、中間金属における内面に錫めっきまたは錫合金めっきによる被膜を形成することによって、圧着状態のワイヤーバレル部と導体露出部との間に中間金属が介在することによる導電機能の低下を防止し、高い導電性を確保することができる。
【００２７】
また、錫めっきまたは錫合金めっきを介することにより、銅または銅合金の中間金属を直接アルミ電線に圧着する場合に比べて、低い荷重でも電気的な接続が可能になる。
【００２８】
また、中間金属が破壊するほど大きい圧着力で圧着せずとも、十分な電気的接続を実現できるため、中間金属が破壊せず、中間金属の破壊によって導体露出部が中間金属から露出することを防止できる。また、例えば、中間金属が破壊されないように圧着端子のワイヤーバレル部よりも強い金属で中間金属を構成したり、中間金属の厚みを厚くしたりすることによって、中間金属と導体露出部とに作用するワイヤーバレル部による圧着力が小さくなった場合であっても、中間金属と導体露出部との電気的な接続を十分に維持することができる。
【００２９】
また、この発明の態様として、前記導体露出部の先端部分が前記ワイヤーバレル部の内側となる位置に配置することができる。  
この発明により、例えば、中間金属を介したワイヤーバレル部による圧着力によって、導体露出部が延びるように変形した場合であっても、ワイヤーバレル部におけるインシュレーションバレル部と反対側から導体露出部が露出することを防止できる。したがって、導体露出部に電食が生じることをより確実に防止することができる。
【発明の効果】
【００３０】
この発明によれば、種類の異なる金属で構成された電線と圧着端子とを接続し、電食が生じることなく、確実な導電機能を有する接続構造体を提供することができる。
【図面の簡単な説明】
【００３１】
【図１】圧着端子及び接続構造体についての説明図。
【図２】箔状中間金属の被覆方法についての説明図。
【図３】接続構造体の縦断面図による説明図。
【図４】他のパターンの中間金属の被覆方法についての説明図。
【発明を実施するための形態】
【００３２】
この発明の一実施形態を以下図面とともに説明する。  
なお、図１は圧着端子１０及び接続構造体１についての説明図を示し、図２は箔状中間金属３０の被覆方法についての説明図を示し、図３は接続構造体１の縦断面図による説明図を示し、図４は他のパターンである中間金属の被覆方法についての説明図を示している。
【００３３】
なお、図１（ａ）は幅方向中央で分断した圧着端子１０の斜視図を示し、図１（ｂ）は圧着前の圧着端子１０及び被覆電線２００の斜視図を示し、図１（ｃ）は圧着端子１と被覆電線２００とを圧着接続した接続構造体１の斜視図を示している。
【００３４】
まずは、圧着端子１０について説明する。圧着端子１０は、メス型端子であり、長手方向Ｘの前方から後方に向かって、図示省略するオス型端子のオスタブの挿入を許容するボックス部１１と、ボックス部１１の後方で、所定の長さの第１トランジション１６を介して配置されたワイヤーバレル部１２と、ワイヤーバレル部１２の後方で所定の長さの第２トランジション１７を介して配置されたインシュレーションバレル部１４とを一体に構成している。
【００３５】
圧着端子１０は、表面が錫めっきされた黄銅等の銅合金条に、形状加工及び折り曲げ加工を施して立体構成したオープンバレル型端子である。ボックス部１１は、倒位の中空四角柱体で構成され、内部に、長手方向Ｘの後方に向かって折り曲げられ、挿入されるオス型端子のオスタブに接触する接触凸部１１ｂを有する接触片１１ａを備えている。
【００３６】
圧着前のワイヤーバレル部１２は、図１（ｂ）に示すように、バレル底部の幅方向Ｙの両側から斜め外側上方に延出するワイヤーバレル片１３を備え、後方視略Ｕ型に形成している。なお、ワイヤーバレル片１３は、側面視略長方形に形成している。
【００３７】
また、圧着前のインシュレーションバレル部１４も、バレル底部の幅方向Ｙの両側から斜め外側上方に延出するインシュレーションバレル片１５を備え、後方視略Ｕ型に形成している。
【００３８】
さらには、図１のａ部拡大図に示すように、インシュレーションバレル部１４における内面において、バレル底部からインシュレーションバレル片１５に沿う幅方向Ｙに長い凸状のセレーション４０を２本備えている。
【００３９】
被覆電線２００は、近年の小型化、軽量化に伴い、従来の撚り線と比べて細い極細のアルミ素線を撚ってアルミ導体２０２を構成し、該アルミ導体２０２を絶縁樹脂で構成する絶縁被覆２０１で被覆している。さらに、アルミ導体２０２のうち、先端側の絶縁被覆２０１を剥がして導体露出部２０２ａを形成している。
【００４０】
また、被覆電線２００において、絶縁被覆２０１の絶縁被覆先端部２０１ａを跨ぐ態様で、導体露出部２０２ａの全体と、絶縁被覆２０１の前方側の一部とを一体的に箔状中間金属３０で被覆している。  
箔状中間金属３０は、銅合金で構成した金属箔であり、内面、すなわち導体露出部２０２ａに対向する面に錫合金めっきによる被膜３０ａを形成している。
【００４１】
箔状中間金属３０は、以下で説明する方法で、導体露出部２０２ａの全体と、絶縁被覆２０１の前方側の一部とを一体的に被覆している。まず、図２（ａ）に示すように、平面視長方形状の箔状中間金属３０を、被覆電線２００の長手方向Ｘと合わせ、被膜３０ａを形成した面を被覆電線２００に対向させて配置する。
【００４２】
そして、箔状中間金属３０を、絶縁被覆先端部２０１ａを跨ぐ態様で、導体露出部２０２ａ及び絶縁被覆２０１の前方側の一部に下方から、導体露出部２０２ａ及び絶縁被覆２０１の外面に沿って密着させる。
【００４３】
さらに、長手方向Ｘの前方側の箔状中間金属３０を、点線で示す折れ線Ｌに沿って矢印ａに示すように折り返して上方から被せて、箔状中間金属３０で導体露出部２０２ａ及び絶縁被覆２０１を挟み込むように密着させる。（図２（ｂ））。
【００４４】
さらには、折り返した箔状中間金属３０において、被覆電線２００より広がった余白部分３０ｂを、導体露出部２０２ａ及び絶縁被覆２０１の外周側に巻き付けて箔状中間金属３０による被覆を完了する。
【００４５】
なお、箔状中間金属３０の被膜３０ａが形成された被覆電線２００に対向する面に、予め導電性の接着剤を塗布しておき、導体露出部２０２ａ及び絶縁被覆２０１と箔状中間金属３０とを接着固定してもよい。
【００４６】
このようにして、絶縁被覆先端部２０１ａを跨ぐ態様で導体露出部２０２ａの全体と、絶縁被覆２０１の前方側の一部とを一体的に箔状中間金属３０で被覆した被覆電線２００を、圧着端子１０に圧着接続して接続構造体１を構成する。
【００４７】
詳しくは、図１（ｂ），（ｃ）に示すように、箔状中間金属３０を介して、圧着端子１０のワイヤーバレル部１２に導体露出部２０２ａを圧着固定するとともに、インシュレーションバレル部１４に絶縁被覆２０１を圧着固定する。
【００４８】
このとき、インシュレーションバレル部１４のインシュレーションバレル片１５は、箔状中間金属３０における絶縁被覆２０１を覆う被覆部分３０１をかしめて圧着し、ワイヤーバレル部１２のワイヤーバレル片１３は、箔状中間金属３０における導体露出部２０２ａを覆う電線部分３０２をかしめて圧着している。
【００４９】
また、導体露出部２０２ａの先端２０２ｂがワイヤーバレル部１２における長手方向Ｘの中間位置となるように、被覆電線２００を配置している。  
なお、このとき、箔状中間金属３０を介して、インシュレーションバレル部１４で絶縁被覆２０１を圧着しながら、導体露出部２０２ａの先端２０２ｂがワイヤーバレル部１２の長手方向Ｘの中間位置となるように配置するためには、絶縁被覆２０１を剥いで導体露出部２０２ａを形成する長さを調整する必要がある。
【００５０】
このように、箔状中間金属３０を介し、導体露出部２０２ａをワイヤーバレル部１２で圧着し、絶縁被覆２０１をインシュレーションバレル部１４で圧着して、圧着端子１０と被覆電線２００とを圧着接続した接続構造体１は、アルミ合金で構成した導体露出部２０２ａと、アルミ合金より貴な銅合金で構成された圧着端子１０とを接続しても、導体露出部２０２ａが電食することなく、確実な導電機能を有することができる。
【００５１】
詳しくは、箔状中間金属３０が、図３に示すように、絶縁被覆先端部２０１ａを跨ぐ態様で導体露出部２０２ａの全体と、絶縁被覆２０１の前方側の一部とを一体的に覆うため、箔状中間金属３０の端部と絶縁被覆２０１の外周面との間から水分が浸透することを防止でき、つまり、箔状中間金属３０により導体露出部２０２ａを外界から遮断するように密封できるので、導体露出部２０２ａが電食することを防止できる。
【００５２】
また、箔状中間金属３０において導体露出部２０２ａを覆う電線部分３０２を、ワイヤーバレル部１２でかしめて圧着するため、確実な導電機能を確保することができる。さらにまた、箔状中間金属３０における絶縁被覆２０１の前方の一部を覆う被覆部分３０１を、インシュレーションバレル部１４でかしめて圧着するため、高い耐久性の機械的接続を実現することができる。
【００５３】
したがって、例えば、この接続構造体１を車載し、圧着端子１０に接続した被覆電線２００の付け根部分、すなわち圧着端子１０の後方に絶えず、走行等による振動が付加されたとしても、箔状中間金属３０における被覆部分３０１をインシュレーションバレル部１４でかしめて圧着するため、箔状中間金属３０を介したワイヤーバレル部１２と導体露出部２０２ａとの電気的な接続をサポートするとともに、確実な機械的接続を実現することができる。
【００５４】
さらには、箔状中間金属３０における被覆部分３０１を、インシュレーションバレル部１４でかしめて圧着しているため、絶縁被覆２０１とインシュレーションバレル部１４との界面に沿って水分が浸透して導体露出部２０２ａが電食することを防止できる。
【００５５】
また、インシュレーションバレル部１４の内面にセレーション４０を備えているため、図３に示すように、箔状中間金属３０を介してセレーション４０が絶縁被覆２０１に食い込み、箔状中間金属３０による導体露出部２０２ａの密封効果を向上することができる。
【００５６】
また、セレーション４０が箔状中間金属３０を介して絶縁被覆２０１に食い込むため、インシュレーションバレル部１４による絶縁被覆２０１の圧着状態における拘束力を向上することができる。
【００５７】
したがって、例えば、接続構造体１を車載し、走行等による振動等の負荷が被覆電線２００に作用した場合であっても、ワイヤーバレル部１２と導体露出部２０２ａとの電気的な接続に、被覆電線２００に付加された振動による影響が及ぶことを防止できる。
【００５８】
また、導電性の高い銅合金箔で箔状中間金属３０を構成するとともに、箔状中間金属３０における被覆電線２００との対向面に錫合金めっきによる被膜３０ａを形成しているため、箔状中間金属３０を介在したことによる導電性の低下を防止し、箔状中間金属３０が破れるほど大きい圧着力でワイヤーバレル部１２と導体露出部２０２ａとを圧着せずとも、十分な電気的接続を実現することができる。
【００５９】
また、箔状中間金属３０における被覆電線２００との対向面に錫合金めっきによる被膜３０ａを形成することにより、銅または銅合金の箔状中間金属を直接導体露出部２０２ａに圧着する場合に比べて、低い圧着力でも電気的な接続が可能になる。
【００６０】
また、このように、箔状中間金属３０が破れるほど大きい圧着力でワイヤーバレル部１２と導体露出部２０２ａとを圧着せずとも十分な電気的接続を確保できるため、箔状中間金属３０が破れて導体露出部２０２ａが露出することを防止できる。よって、導体露出部２０２ａの電食を確実に防止することができる。
【００６１】
また、箔状中間金属３０を介したワイヤーバレル部１２と導体露出部２０２ａとの圧着において、導体露出部２０２ａの先端２０２ｂがワイヤーバレル部１２における長手方向Ｘの中間位置程度となるように配置している。このため、例えば、図３に示すように、箔状中間金属３０を介したワイヤーバレル部１２による圧着力によって、導体露出部２０２ａが延びるように変形した場合であっても、ワイヤーバレル部１２の前方の第１トランジション１６から導体露出部２０２ａが露出することを防止できる。したがって、導体露出部２０２ａに電食が生じることをより確実に防止することができる。
【００６２】
なお、上述の説明では、平面視長方形状の箔状中間金属３０を、絶縁被覆先端部２０１ａを跨ぐ態様で導体露出部２０２ａ全体と絶縁被覆２０１の前方の一部とを一体的に覆ったが、例えば、図４（ａ），（ｂ）に示すように、導体露出部２０２ａにテープ状のテープ状中間金属３１を螺旋状に巻き付けて、絶縁被覆先端部２０１ａを跨ぐ態様でアルミ導体２０２の全体と絶縁被覆２０１の前方一部とを一体的に覆う構成であってもよい。
【００６３】
また、図４（ｃ），（ｄ）に示すように、有底であり、横向きの長い凸形状のキャップ状中間金属３２を導体露出部２０２ａに挿着して、絶縁被覆先端部２０１ａを跨ぐ態様でアルミ導体２０２の全体と絶縁被覆２０１の前方一部とを一体的に覆う構成であってもよい。このように、テープ状中間金属３１やキャップ状中間金属３２を用いても、箔状中間金属３０を用いた場合と同様の効果を有することができる。
【００６４】
この発明の構成と、上述の実施例との対応において、この発明のアルミ電線は、アルミ導体２０２に対応し、
以下同様に、
アルミ電線を構成する金属よりも貴な金属は、銅合金や、端子表面の錫めっきに対応し、
中間金属は、箔状中間金属３０，テープ状中間金属３１及びキャップ状中間金属３２に対応し、
押圧手段は、セレーション４０に対応し、
先端部分は、先端２０２ｂに対応し、
金属箔は、箔状中間金属３０及びテープ状中間金属３１に対応し、
金属管は、キャップ状中間金属３２に対応するも、
この発明は、上述の実施形態の構成のみに限定されるものではなく、多くの実施の形態を得ることができる。
【００６５】
例えば、セレーション４０をインシュレーションバレル部１４の内面から突出する凸状に形成したが、逆に、溝形状で形成し、溝形状の角部で箔状中間金属３０を絶縁被覆２０１に押圧し、絶縁被覆２０１と箔状中間金属３０との密着性を向上させる構成であってもよい。また、圧着端子１０をメス型端子で構成したが、箔状中間金属３０で覆われた被覆電線２００をオス型端子に接続して接続構造体１を構成しても、上述の効果を得ることができる。また、圧着端子１０に接続する被覆電線２００として、電食が生じやすいアルミ導体２０２を用いたが、その他の金属製の導体で構成してもよい。
【符号の説明】
【００６６】
１…接続構造体
１０…圧着端子
１２…ワイヤーバレル部
１４…インシュレーションバレル部
３０…箔状中間金属
３０ａ…被膜
３１…テープ状中間金属
３２…キャップ状中間金属
４０…セレーション
２００…被覆電線
２０１…絶縁被覆
２０２…アルミ導体
２０２ａ…導体露出部
２０２ｂ…先端
３０１…被覆部分
３０２…電線部分
【図１】
0005520627.tif 000002
【図２】
0005520627.tif 000003
【図３】
0005520627.tif 000004
【図４】
0005520627.tif 000005